(57)【要約】【課題】  感光体表面層の傷、磨耗及びトナー融着等が発生しやすい厳しい条件下で繰り返し使用しても、このような感光体表面層の異常に起因する画像欠陥が発生せず、良好な電子写真特性を維持することができる電子写真感光体を提供する。【解決手段】  導電性支持体と、該導電性支持体上に形成された、電荷発生物質を含む電荷発生層と、該電荷発生層上に形成された、熱可塑性樹脂及び電荷輸送物質を含む電荷輸送層とを有し、該電荷輸送層が表面層である電子写真感光体において、電荷輸送層表面から１μｍの押し込み深さにおけるユニバーサル硬度をＨＵ（１）とし、表面からｄμｍ（但し、５≦ｄ≦１０）の押し込み深さにおけるユニバーサル硬度をＨＵ（ｄ）としたときに、ＨＵ（１）とＨＵ（ｄ）が下記式（１）を満足する構成とする。  １８ ≦ （ＨＵ（ｄ）−ＨＵ（１））／（ｄ−１） ≦ ７０            （１）【選択図】      なし【特許請求の範囲】
【請求項１】
導電性支持体と、該導電性支持体上に形成された、電荷発生物質を含む電荷発生層と、該電荷発生層上に形成された、熱可塑性樹脂及び電荷輸送物質を含む電荷輸送層とを有し、該電荷輸送層が表面層である電子写真感光体であって、
前記電荷輸送層表面から１μｍの押し込み深さにおけるユニバーサル硬度をＨＵ（１）とし、表面からｄμｍ（但し、５≦ｄ≦１０）の押し込み深さにおけるユニバーサル硬度をＨＵ（ｄ）としたときに、ＨＵ（１）とＨＵ（ｄ）が下記式（１）を満足することを特徴とする電子写真感光体。
１８ ≦ （ＨＵ（ｄ）−ＨＵ（１））／（ｄ−１） ≦ ７０            （１）
【請求項２】
前記ＨＵ（１）とＨＵ（ｄ）（５≦ｄ≦１０）が、下記式（２）を満足することを特徴とする請求項１記載の電子写真感光体。
１８ ≦ （ＨＵ（ｄ）−ＨＵ（１））／（ｄ−１） ≦ ５０            （２）
【請求項３】
前記ＨＵ（１）が下記式（３）を満足することを特徴とする請求項１又は２記載の電子写真感光体。
１５０ ≦ ＨＵ（１） ≦ ３５０                                    （３）
【請求項４】
前記電子写真感光体に接触配置された帯電用部材を有する帯電手段であって、前記電子写真感光体に前記帯電用部材から直流電圧に交流電圧を重畳させた電圧を印加し、放電によって前記電子写真感光体の表面を帯電させる帯電手段を有する電子写真装置に用いられることを特徴とする請求項１〜３のいずれか一項に記載の電子写真感光体。
【請求項５】
請求項１〜４のいずれかに記載の電子写真感光体と、該電子写真感光体表面を帯電させる帯電手段、該帯電手段によって帯電された電子写真感光体表面に静電潜像を形成する像露光手段、前記電子写真感光体表面に形成された静電潜像をトナーによって現像してトナー現像像を形成する現像手段、及び前記電子写真感光体表面に形成されたトナー現像像を転写材上に転写する転写手段を有することを特徴とする電子写真装置。
【請求項６】
請求項１〜４のいずれかに記載の電子写真感光体と、該電子写真感光体表面を帯電させる帯電手段、前記電子写真感光体表面に形成された静電潜像をトナーによって現像してトナー現像像を形成する現像手段、及び前記トナー現像像が転写材に転写された後に前記電子写真感光体上に残留したトナーを除去するクリーニング手段からなる群より選ばれる少なくとも一つの手段とを一体に支持し、電子写真装置本体に着脱可能に装着されることを特徴とするプロセスカートリッジ。
【発明の詳細な説明】
【技術分野】
【０００１】
本発明は、電子写真感光体、電子写真装置、及び該電子写真装置に着脱可能なプロセスカートリッジに関する。
【背景技術】
【０００２】
近年、安全性が高い、生産性に優れる、及び安価である等の利点から、有機光導電性物質を用いた電子写真感光体の研究開発が活発に行われ、これ迄に数多くの提案がされ、実用化されてきている。
【０００３】
しかし、ポリ−Ｎ−ビニルカルバゾールに代表される光導電性ポリマーと、２，４，７−トリニトロフルオレンなどから形成される電荷移動錯体とを主成分とする電子写真感光体は、感度、耐久性及び残留電位等の点で必ずしも満足できるものではなかった。
【０００４】
一方、電荷発生機能と電荷輸送機能とをそれぞれ別々の物質に分担させた機能分離型電子写真感光体が、従来の有機感光体の欠点とされていた感度や耐久性に著しい改善をもたらした。また、機能分離型感光体は、電荷発生物質と電荷輸送物質の各々の材料選択範囲が広く、任意の特性を有する電子写真感光体を比較的容易に作製できるという利点を有している。
【０００５】
上記機能分離型電子感光体に用いられる電荷発生物質としては、種々のアゾ顔料、多環キノン顔料、フタロシアニン顔料、シアニン色素、スクエアリック酸染料及びピリリウム塩系色素等が知られている。また電荷輸送物質としては、ピラゾリン化合物、ヒドラゾン化合物、トリフェニルアミン化合物、等が知られている。
【０００６】
一方、近年、電子写真感光体を使用したプリンター、複写機及びファクシミリ等は多種多様な分野で使用されるようになり、より様々な環境においても常に安定した画像を提供することが更に要求されている。
【０００７】
電子写真感光体には、電気的および機械的外力が直接加えられるため、またそれに加えて近年の高画質化及び高速・高耐久化に伴って、有機電子写真感光体にも更なる機械的耐久性の向上が求められている。具体的には、摺擦による表面の磨耗や傷の発生、また、帯電時に発生するオゾンやＮＯｘ等の活性物質の付着による表面層の劣化等に対する耐久性が要求される。
【０００８】
また、電子写真感光体は、帯電、露光、現像、転写、クリーニング及び除電等の工程に繰り返し供される。ここで、帯電及び露光により電子写真感光体上に形成された静電潜像はトナーといわれる微粒子状の現像剤によりトナー画像となる。このトナー画像は転写手段により紙等の転写材に転写されるが、すべてのトナーが転写されるわけではなく、一部が感光体上に残留する。
【０００９】
この感光体上に残留するトナーの量が多いと、転写材の画像は、さらに転写不良が生じるいわゆるボソ抜け状となり、画像の均一性に欠けるだけでなく、感光体へのトナーの融着やフィルミングの発生という問題が生じる場合がある。更には、クリーニングブレードが感光体表面にある程度の圧をもって当接しているため、感光体表面の傷、不均一な磨耗がいっそう増し、結果としてクリーニング性の悪化を引き起こし易い傾向にある。
【００１０】
従来、基体から最も離れた表面側に電荷輸送層が設けられている感光体において、電荷
輸送材と結着性樹脂の含有比率は膜の深さ方向でほぼ均一であり、電荷輸送層の深さ方向についての膜硬度の変化についてはほとんど着目・検討されていなかった。
【００１１】
ただ、電荷輸送層を表面層とし、それに接して基体側に電荷発生層が設けられている感光体の電荷輸送層において、電荷発生層と電荷輸送層での電荷の受け渡しを円滑にする目的で、電荷輸送物質と結着性樹脂の含有比率を膜の深さ方向で変える、言い換えれば膜の深さ方向で膜硬度の傾斜をつける方法が、提案されている（例えば、特許文献１参照）。
【００１２】
しかしながら、このような方法においては、電荷輸送層中の電荷輸送物質濃度が支持体側から最も離れた側から近い側に向かって順次高くなっているため、繰り返し使用の初期においては高い表面層硬度を示し特に良好な電子写真特性を示すが、繰り返し使用すると感光体表面層の磨耗や傷が著しく発生しやすくなり、それに伴って画像不良が発生することがあった。
【００１３】
また、熱可塑性樹脂で構成される電荷輸送層上に、保護層として、熱可塑性樹脂で構成される第二の電荷輸送層を設ける構成も提案されている（例えば、特許文献２参照）。
【００１４】
上記構成を有する電子写真感光体は、通常の条件下では繰り返し使用しても比較的良好な特性を維持することができるが、傷・磨耗・トナー融着が発生しやすい厳しい条件下での繰り返し使用においては、傷や磨耗に起因したわずかな画像不良が発生することがあった。
【特許文献１】特開平０６−０９５３９９号公報
【特許文献２】特開平０５−１６５２２９号公報
【発明の開示】
【発明が解決しようとする課題】
【００１５】
本発明は、感光体表面層の傷・磨耗・トナー融着等が発生しやすい厳しい条件下で繰り返し使用しても、このような感光体表面層の異常に起因する画像欠陥が発生せず、良好な電子写真特性を維持することができる電子写真感光体、電子写真装置、及びこのような電子写真装置に着脱可能なプロセスカートリッジを提供することを課題とする。
【課題を解決するための手段】
【００１６】
本発明者らは鋭意検討の結果、電子写真感光体表面におけるユニバーサル硬度に着目し、特定の深さに対するユニバーサル硬度を特定のものとすることにより、感光体表面層の傷・磨耗・トナー融着等が発生しやすい厳しい条件下で繰り返し使用しても、このような感光体表面層の異常に起因する画像欠陥が発生せず、良好な電子写真特性を有する電子写真感光体、電子写真装置及び該電子写真装置に着脱可能なプロセスカートリッジを提供することができることを見出し、本発明を完成させた。
【００１７】
即ち、本発明は以下の通りである。
【００１８】
（１）導電性支持体と、該導電性支持体上に形成された、電荷発生物質を含む電荷発生層と、該電荷発生層上に形成された、熱可塑性樹脂及び電荷輸送物質を含む電荷輸送層とを有し、該電荷輸送層が表面層である電子写真感光体であって、
前記電荷輸送層表面から１μｍの押し込み深さにおけるユニバーサル硬度をＨＵ（１）とし、表面からｄμｍ（但し、５≦ｄ≦１０）の押し込み深さにおけるユニバーサル硬度をＨＵ（ｄ）としたときに、ＨＵ（１）とＨＵ（ｄ）が下記式（１）を満足することを特徴とする電子写真感光体。
１８ ≦ （ＨＵ（ｄ）−ＨＵ（１））／（ｄ−１） ≦ ７０            （１）
（２）前記ＨＵ（１）とＨＵ（ｄ）（５≦ｄ≦１０）が、下記式（２）を満足すること
を特徴とする（１）の電子写真感光体。
１８ ≦ （ＨＵ（ｄ）−ＨＵ（１））／（ｄ−１） ≦ ５０            （２）
（３）前記ＨＵ（１）が下記式（３）を満足することを特徴とする（１）又は（２）の電子写真感光体。
１５０ ≦ ＨＵ（１） ≦ ３５０                                    （３）
（４）前記電子写真感光体に接触配置された帯電用部材を有する帯電手段であって、前記電子写真感光体に前記帯電用部材から直流電圧に交流電圧を重畳させた電圧を印加し、放電によって前記電子写真感光体の表面を帯電させる帯電手段を有する電子写真装置に用いられることを特徴とする（１）〜（３）のいずれかの電子写真感光体。
（５）上記（１）〜（４）のいずれかの電子写真感光体と、該電子写真感光体表面を帯電させる帯電手段、該帯電手段によって帯電された電子写真感光体表面に静電潜像を形成する像露光手段、前記電子写真感光体表面に形成された静電潜像をトナーによって現像してトナー現像像を形成する現像手段、及び前記電子写真感光体表面に形成されたトナー現像像を転写材上に転写する転写手段を有することを特徴とする電子写真装置。
（６）上記（１）〜（４）のいずれかの電子写真感光体と、該電子写真感光体表面を帯電させる帯電手段、前記電子写真感光体表面に形成された静電潜像をトナーによって現像してトナー現像像を形成する現像手段、及び前記トナー現像像が転写材に転写された後に前記電子写真感光体上に残留したトナーを除去するクリーニング手段からなる群より選ばれる少なくとも一つの手段とを一体に支持し、電子写真装置本体に着脱可能に装着されることを特徴とするプロセスカートリッジ。
【発明の効果】
【００１９】
本発明によれば、感光体表面層の傷・磨耗・トナー融着等が発生しやすい厳しい条件下で繰り返し使用しても、このような感光体表面層の異常に起因する画像欠陥が発生せず、良好な電子写真特性を有する電子写真感光体、電子写真装置、及びこれらの装置に着脱可能なプロセスカートリッジを提供することができる。
【発明を実施するための最良の形態】
【００２０】
以下、本発明を更に詳細に説明する。
本発明の電子写真感光体（以下、単に「感光体」と表記することもある）は、導電性支持体と、該導電性支持体上に形成された、電荷発生物質を含む電荷発生層とを有し、該電荷発生層上に形成された、熱可塑性樹脂及び電荷輸送物質を含む電荷輸送層を有し、該電荷輸送層が最表面層である電子写真感光体である。このような電子写真感光体は、電荷輸送層表面から１μｍの押し込み深さにおけるユニバーサル硬度をＨＵ（１）とし、表面からｄμｍ（但し、５≦ｄ≦１０）の押し込み深さにおけるユニバーサル硬度をＨＵ（ｄ）としたときに、ＨＵ（１）とＨＵ（ｄ）が下記式（１）を満足することを特徴とする。
１８ ≦ （ＨＵ（ｄ）−ＨＵ（１））／（ｄ−１） ≦ ７０            （１）
【００２１】
上記ＨＵ（１）とＨＵ（ｄ）は下記式（２）を満足することが好ましい。
１８ ≦ （ＨＵ（ｄ）−ＨＵ（１））／（ｄ−１） ≦ ５０            （２）
【００２２】
また、ＨＵ（１）は下記式（３）を満足することが好ましく、下記式（３’）を満足することがより好ましい。
１５０ ≦ ＨＵ（１） ≦ ３５０                                    （３）
２００ ≦ ＨＵ（１） ≦ ３５０                                    （３’）
【００２３】
ＨＵ（１）及びＨＵ（ｄ）を上記式（１）（好ましくは上記式（２））を満足する範囲とすることで、感光体表面の傷・磨耗・トナー融着等が発生しやすい厳しい条件下で繰り返し使用を行っても、このような傷・磨耗・トナー融着等が感光体表面に発生しにくく、長期にわたって高画質な画像を安定して形成することができる。
【００２４】
例えば、電子写真感光体に接触配置された帯電用部材を有し、電子写真感光体に帯電用部材から直流電圧に交流電圧を重畳させた電圧を印加し、放電によって上記帯電体の表面を帯電させる、いわゆる接触帯電方式を用いた帯電手段は、他の帯電方式を用いたものより感光体表面の傷、磨耗及びトナー融着等が発生しやすい。しかし、本発明の電子写真感光体は、このような接触帯電方式を用いた帯電手段を有する電子写真装置に用いた場合にも、感光体表面の傷・磨耗・トナー融着等の発生を著しく低減することができ、好ましい。また、高印字率の画像を連続して形成する際においても、感光体表面の傷、磨耗及びトナー融着等が発生しやすいが、本発明の電子写真感光体は、このような場合にも、感光体表面の傷・磨耗・トナー融着等の発生を著しく低減することができ、好ましい。
【００２５】
上記ＨＵ（１）とＨＵ（ｄ）が、５≦ｄ≦１０の場合において、（ＨＵ（ｄ）−ＨＵ（１））／（ｄ−１）＜１８であると、１８≦（ＨＵ（ｄ）−ＨＵ（１））／（ｄ−１）≦５０を満足するときと比較して、電子写真装置の繰り返し使用において感光体表面に発生する傷や感光体表面の磨耗量がより多くなり、特に傷・磨耗・トナー融着等が発生しやすい厳しい条件下においては、傷の悪化や磨耗量の増加が顕著となりそれらに起因した画像不良が発生することがある。
【００２６】
また、ＨＵ（１）とＨＵ（ｄ）が、５≦ｄ≦１０の場合において、（ＨＵ（ｄ）−ＨＵ（１））／（ｄ−１）＞７０であると、電子写真装置の繰り返し使用において急激な感光体表面層膜硬度の上昇が見られ、感光体表面の磨耗量が急激に少なくなることによるトナー融着やクリーニングブレードのめくれといった問題が生じ、画像不良が生じることがある。
【００２７】
本発明における押し込み試験、いわゆる表面皮膜物性試験は、ドイツ・フィッシャー社製硬度計フィッシャースコープＨ１００Ｖを用い、２３℃５５％ＲＨの環境下で行う。当試験は、薄膜、硬化皮膜、有機皮膜等の硬度の解析が可能であり、下地はガラスプレート、Ａｌ板、Ａｌシリンダー等で特に限定されるものではない。測定においては、形状が四角錐で対面角度が１３６°に規定されているダイヤモンド圧子を使用し、設定荷重を段階的にかけて皮膜に押し込んでいったときの、荷重をかけた状態での押し込み深さを電気的に検出して読み取り、硬さ値Ｈは試験荷をその試験荷重により生じた圧痕の表面積で除した比率で表示される。また、ユニバーサル硬さ値ＨＵは設定最大押し込み深さでの硬さ値で表される。即ち、ユニバーサル硬さ値ＨＵは下記式（４）で表すことができる。
【００２８】
ＨＵ ＝ 最大試験荷重（Ｎ）／最大試験荷重下での圧痕表面積（ｍｍ２）
＝ Ｆ／（２６．４３×ｈ２）  ［Ｎ／ｍｍ２］                      （４）
（Ｆ：最大試験荷重（Ｎ）、ｈ：最大試験荷重下での押し込み深さ（ｍｍ））
【００２９】
上記硬度計で測定したときの押し込み深さとかけた荷重との関係の一例を図１に示す。点Ａが測定開始点である。Ａ→Ｂが圧子の押し込みに対応する曲線であり、点Ｂは最大設定押し込み深さに到達したときの点である。図１は３μｍの深さまで達している例であるが、本発明においては最大設定押し込み深さを１μｍ及びｄμｍ（但し、５≦ｄ≦１０）に設定する。Ｂ→Ｃの曲線が、圧子を押し込んだ後の「戻り」に対応する曲線である。点Ｄは点Ｂから横軸に引いた垂線と横軸との交点である。この図において、点Ｂでの試験荷重Ｆと押し込み深さｈの値から、ユニバーサル硬度ＨＵが求められる。
【００３０】
次に本発明の電子写真感光体について詳しく説明する。
本発明における電子写真感光体の層構成は、少なくとも、導電性支持体と、この導電性支持体上に形成された、電荷発生物質を含有する電荷発生層と、該電荷発生層上に形成された、熱可塑性樹脂及び電荷輸送物質を含有する電荷輸送層とを積層し、且つこの電荷輸
送層を最表面とする構成である。
【００３１】
本発明の感光体に用いられる導電性支持体は、アルミニウムやＳＵＳ等の導電体からなる円筒状のドラムや、円筒状に成型されたプラスティック上に金属膜を形成してなるもの等が好適に用いられる。
【００３２】
本発明では、導電性支持体上に必要に応じて接着機能及びバリアー機能を有する下引き層を設けることができる。下引き層の材料としては、ポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。下引き層の膜厚は０．０５〜２μｍが好ましく、特には０．３〜１μｍが好ましい。
【００３３】
本発明において、電荷発生層に用いられる電荷発生物質は従来電子写真感光体に用いられている公知のものを用いることができ、特に限定されないが、好ましい電荷発生物質としては、例えば以下のような物質が挙げられる。これらの電荷発生物質は単独で用いてもよく、２種類以上を組み合わせて用いてもよい。
【００３４】
（１）モノアゾ、ビスアゾ、トリスアゾなどのアゾ系顔料
（２）インジゴ、チオインジゴなどのインジゴ系顔料
（３）金属フタロシアニン、非金属フタロシアニンなどのフタロシアニン系化合物
（４）ペリレン酸無水物、ペリレン酸イミドなどのペリレン系顔料
（５）アンスラキノン、ピレンキノンなどの多環キノン系顔料
（６）スクアリリウム色素
（７）ピリリウム塩、チオピリリウム塩類
（８）トリフェニルメタン系色素
（９）セレン、非晶質シリコンなどの無機物質
【００３５】
電荷発生物質を含有する層、即ち電荷発生層は前記のような電荷発生物質を適当な結着剤に分散し、これを導電性支持体上に塗工することにより形成することができる。また、導電性支持体上に蒸着、スパッタ、ＣＶＤなどの乾式法で薄膜を形成することによっても形成することができる。
【００３６】
上記結着剤としては広範囲な結着性樹脂から選択でき、例えば、ポリカーボネート樹脂、ポリエステル樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられるが、これらに限定されるものではない。これらは単独で又は共重合体ポリマーとして１種又は２種以上を混合して用いてもよい。
【００３７】
電荷発生層中に含有する樹脂は、８０質量％以下、好ましくは４０質量％以下が好ましい。また電荷発生層の膜厚は０．０１μｍ〜２μｍをもつ薄膜層とすることが好ましい。また、電荷発生層には種々の増感剤を添加してもよい。
【００３８】
電荷輸送物質を含有する層、すなわち電荷輸送層は、電荷輸送物質と熱可塑性を有する適当な結着剤（熱可塑性樹脂）とを組み合わせて形成することができる。熱可塑性を有する結着剤としては、優れた耐磨耗性や電気特性を有するポリカーボネート樹脂やポリアリレート樹脂が好ましい。
【００３９】
電荷輸送物質としては、１種類を単独で用いても２種類以上を組み合わせてもよい。本
発明に用いられる電荷輸送物質としては、トリアリールアミン系化合物、ヒドラゾン化合物、スチルベン化合物、ピラゾリン系化合物、オキサゾール系化合物、トリアリルメタン系化合物及びチアゾール系化合物等が挙げられる。
【００４０】
結着剤と電荷輸送物質との配合割合は、結着剤１００質量部あたり電荷輸送物質を１０〜５００質量部とすることが好ましい。電荷輸送層は、上記電荷発生層に接して形成されているため電荷発生層と電気的に接続されており、電界の存在下で電荷発生層から注入された電荷キャリアを受け取るとともに、これらの電荷キャリアを表面まで輸送できる機能を有している。この電荷輸送層は電荷キャリアを輪送できる限界があるので、必要以上に膜厚を厚くすることができず、また本発明におけるユニバーサル硬度ＨＵ（１）及びＨＵ（ｄ）が上記式（１）を満足するには、電荷輸送層の膜厚は１０．５〜１４．５μｍとすることが好ましい。
【００４１】
このような電荷輸送層を形成する際は、適当な有機溶媒を用い、浸漬コーティング法、スプレーコーティング法、スピンナーコーティング法、ローラーコーティング法、マイヤーバーコーティング法、ブレードコーティング法などのコーティング法を用いて行うことができる。
【００４２】
また、電荷輸送層を浸漬塗布した後の乾燥温度、乾燥時間を適宜選択することにより、本発明のような膜の表面近傍と内部で硬度が異なる電荷輸送層を形成することが可能である。更に、電子写真感光体から表面層である電荷輸送層を取り除いた時の、表面から１μｍの押し込み深さにおけるユニバーサル硬度が７００以上となるように、導電性支持体、電荷発生層及び必要に応じて下引き層などの材料及び材質をそれぞれ選択することが好ましい。なお、このユニバーサル硬度の測定は上記した方法と同様に行う。
【００４３】
即ち、具体的には、電荷輸送層の膜厚を上記範囲にし、電荷輸送層の形成時の浸漬塗布後の乾燥条件を適宜選択し、更に電荷輸送層を取り除いた時の電子写真感光体表面から１μｍの押し込み深さにおけるユニバーサル硬度を上記範囲に調整することで、ＨＵ（１）及びＨＵ（ｄ）が上記式（１）（好ましくは上記式（２））を満足する本発明の電子写真感光体を得ることができる。
【００４４】
また、本発明に用いられる電荷輸送層の好ましい態様として、例えば、重量平均分子量が２００００以上のポリカーボネート樹脂やアリレート樹脂と上記例示した電荷輸送材料を１：３〜３：１の質量比率で混合し、８０℃以上で乾燥することにより、上記式（３）を満足するＨＵを有する電荷輸送層を得ることができる。しかしながら本発明はこれに限定されるものではない。
【００４５】
本発明の電子写真感光体は、電子写真感光体表面を帯電させる帯電手段、該帯電手段によって帯電された電子写真感光体表面に静電潜像を形成する像露光手段、前記電子写真感光体表面に形成された静電潜像をトナーによって現像してトナー現像像を形成する現像手段、及び前記電子写真感光体表面に形成されたトナー現像像を転写材上に転写する転写手段を有する電子写真装置に好ましく用いられる。
【００４６】
特に、本発明の感光体は、繰り返し使用によっても、その表面に傷、磨耗及びトナー融着が発生しにくい。このため、傷・磨耗及びトナー融着を発生しやすい帯電手段、即ち電子写真感光体に接触配置された帯電用部材を有し、電子写真感光体に帯電用部材から直流電圧に交流電圧を重畳させた電圧を印加し、放電によって上記帯電体の表面を帯電させる、いわゆる接触帯電方式を用いた帯電手段を有する電子写真装置に用いた場合にも、感光体表面の傷・磨耗・トナー融着等の発生を著しく低減することができ、好ましい。
【００４７】
図２は、本発明の電子写真感光体を好適に用いることができる電子写真装置の構成の一例を示す模式的断面図である。以下に、本発明の電子写真感光体を用いた本発明の電子写真装置についてより具体的に説明する。
【００４８】
図２の電子写真装置は、本発明の電子写真感光体１を有し、この電子写真感光体１の周りに、電子写真感光体１表面を帯電させる帯電手段７、帯電された電子写真感光体１表面に露光光Ｌを照射することにより静電潜像を形成する不図示の像露光手段、静電潜像をトナーにより現像してトナー現像像を形成する現像手段４、トナー現像像を転写材９に転写する転写手段、転写後に電子写真感光体１表面に残留した転写残りトナーを除去するクリーニング手段６を、この順に有している。また、電子写真装置は、更に転写材に転写されたトナー現像像を該転写材に定着させる像定着手段８を有している。
【００４９】
上記電子写真装置において、ドラム型の本発明の電子写真感光体１は軸１ａを中心に矢印方向に所定の周速度で回転駆動する。該電子写真感光体１は、電圧印加された帯電手段としての直接帯電部材１０によりその周面に正又は負の所定電位の均一帯電を受け、次いで露光部にて不図示の露光手段により露光光Ｌ（スリット露光或いはレーザービーム走査露光等）を受ける。これにより電子写真感光体周面に露光像に対応した静電潜像が順次形成されていく。その静電潜像は、次いで現像手段４でトナー現像され、そのトナー現像像が転写手段２３により不図示の給紙部から電子写真感光体１と転写手段２３との間に電子写真感光体１の回転と同期して給送された転写材９の面に順次転写されていく。像転写を受けた転写材９は、電子写真感光体面から分離されて像定着手段８へ導入されて像定着を受けて印刷物（コピー、プリント）として機外ヘプリントアウトされる。像転写後の電子写真感光体１の表面は、クリーニング手段６にて転写残りトナーの除去を受けて清浄面化されて繰り返して像形成に使用される。本実施形態においては必要に応じて前露光手段７等の除電手段を用いてもよい。
【００５０】
なお、上記本発明の電子写真装置に用いられるトナーとしては従来公知の任意のものを用いることができ、特に限定されない。即ち、本発明におけるトナーは、磁性トナーであっても非磁性トナーであってもよく、またトナーのみからなる一成分現像剤として用いても、キャリアと混合して二成分現像剤として用いてもよく、目的とされる電子写真装置の構成に応じて適宜選択すればよい。
【００５１】
また、本発明においては帯電手段７、現像手段４及びクリーニング手段６から選ばれる少なくとも一つの手段を電子写真感光体１と組み合わせて、電子写真装置本体に着脱可能なプロセスカートリッジとして電子写真装置に装着したものであってもよい。図２においては、電子写真感光体１、帯電手段７、現像手段４及びクリーニング手段６からなるプロセスカートリッジ２０を構成している。
【実施例】
【００５２】
以下、具体的実施例を挙げて、本発明をより具体的に説明する。
〈実施例１〉
６−６６−６１０−１２四元系ポリアミド共重合体５部をメタノール７０部とブタノール２５部を混合溶媒に溶解した溶液を、導電性支持体としてのアルミニウムシリンダー（直径３０ｍｍ）上に浸漬塗布、乾燥して、膜厚１μｍの下引き層（電荷注入阻止層）を形成した。
【００５３】
次に、ＣｕＫαの特性Ｘ線回折におけるブラッグ角（２θ±０．２°）の９．０°、１４．２°、２３．９°及び２７．１°に強いピークを有するＴｉＯＰｃ４部とポリビニルブチラール（商品名：エスレックＢＭ２、積水化学製）２部及びシクロヘキサノン６０部をφ１ｍｍガラスビーズを用いたサンドミル装置で４時間分散した後、エチルアセテート
１００部を加えて電荷発生層用分散液を調製した。これを浸漬法で下引き層上に塗布し、膜厚が０．３μｍの電荷発生層を形成した。
【００５４】
次に、電荷輸送層を形成するために、下記式で示される構成単位を有するポリアリレート樹脂（Ｍｗ＝１０１０００）１０部と、
【００５５】
【化１】
2005164626.tif 000002
【００５６】
下記式で表されるアミン化合物９部
【００５７】
【化２】
2005164626.tif 000003
【００５８】
とを、モノクロロベンゼン５０部／ジクロロメタン５０部の混合溶媒中に溶解して調製した電荷輸送層用塗料を用いて、前記電荷発生層上にこの塗料を浸漬法で塗布し、８５℃で１時間乾燥し、膜厚が１２μｍの電荷輸送層を形成し、感光体１を作製した。
【００５９】
得られた感光体１のユニバーサル硬度に関する物性を表１に示す。この表１に示すとおり、感光体１の電荷輸送層に対して押し込み深さを１μｍ、５μｍ及び１０μｍとしたときのユニバーサル硬度ＨＵ（１）、ＨＵ（５）、ＨＵ（１０）はそれぞれ２５５、３４５、５６０であり、押し込み深さ５μｍから１０μｍまでＨＵの値は単調増加した。また、押し込み深さｄが５≦ｄ≦１０の範囲における
Ａ ＝ （ＨＵ（ｄ）−ＨＵ（１））／（ｄ−１）
の最小値は２２．５（ｄ＝５のとき）、最大値は３３．９（ｄ＝１０のとき）であった。
【００６０】
感光体１を評価する電子写真装置として、図２に示すヒューレットパッカード製ＬＢＰ「レーザージェット４０００」（プロセススピード９４．２ｍｍ／秒）を用いた。この装置に関しての説明は上述した通りである。ただし、上記電子写真装置においては前露光手段７は搭載されていない。本実施例においては、感光体１を用い、感光体暗部電位が−５００Ｖになるよう直流印加電圧を設定した。トナーは、ヒューレットパッカード製カートリッジ「ＥＰ−５２」に搭載されているトナーと同じものを用いた。
【００６１】
本機を温湿度２３℃５５％ＲＨの環境に設置し、トナーを補給しつつ、Ａ４サイズ紙に面積比率４％印字の文字パターンで連続１０，０００枚の連続画出し試験を行い、初期の画像と１０，０００枚画出し耐久試験後の画像評価（べた白、べた黒、ハーフトーン）を行い、結果を下記の評価基準に従って分類した。
【００６２】
（画像評価）
◎：画像不良なく鮮明
○：画像不良なし
△：若干の画像不良発生
×：画像不良発生
【００６３】
また、耐久試験前後において、感光体の表面粗さ（Ｒｚ）を測定した。なお、表面粗さの測定は、ＪＩＳ  Ｂ  ０６０１（１９９４）に準じ、小坂研究所表面粗さ計サーフコーダーＳＥ３５００を用い、カットオフを０．８ｍｍ、測定長さを２．５ｍｍで行い、１０点平均粗さＲｚを求めた。評価結果を表２に示す。
【００６４】
〈実施例２〉
実施例１において、電荷輸送層の膜厚を１４μｍに変更した以外は、実施例１と同様にして感光体２を作製した。感光体２の電荷輸送層に対するユニバーサル硬度ＨＵ（１）、ＨＵ（５）、ＨＵ（１０）はそれぞれ２５０、３３０、５４５であり、押し込み深さ５μｍから１０μｍまでＨＵの値は単調増加した。また、前述のＡの最小値は２０．０（ｄ＝５）、最大値は３２．８（ｄ＝１０）であった。
【００６５】
この感光体２を、前記の画像形成装置に装着し、連続１０，０００枚の通紙耐久試験を行い、実施例１と同様に画像評価を行った。結果を表２に示す。
【００６６】
〈実施例３〉
実施例１において、電荷輸送層の膜厚を１１．５μｍに変更し、電荷輸送層の製造時の乾燥温度を８０℃に変更した以外は、実施例１と同様にして感光体３を作製した。感光体３の電荷輸送層に対するユニバーサル硬度ＨＵ（１）、ＨＵ（５）、ＨＵ（１０）はそれぞれ２４０、３５５、７００であり、押し込み深さ５μｍから１０μｍまでＨＵの値は単調増加した。また、前述のＡの最小値は２８．８（ｄ＝５）、最大値は５１．１（ｄ＝１０）であった。
【００６７】
この感光体２を、前記の画像形成装置に装着し、連続１０，０００枚の通紙耐久試験を行い、実施例１と同様に画像評価を行った。結果を表２に示す。
【００６８】
〈実施例４〉
実施例１において、電荷輸送層の製造の際に用いたアミン化合物の使用量を７部に変更した以外は、実施例１と同様にして感光体４を作製した。感光体４の電荷輸送層に対するユニバーサル硬度ＨＵ（１）、ＨＵ（５）、ＨＵ（１０）はそれぞれ２７５、３６５、５８５であり、押し込み深さ５μｍから１０μｍまでＨＵの値は単調増加した。また、前述のＡの最小値は２２．５（ｄ＝５）、最大値は３４．４（ｄ＝１０）であった。
【００６９】
この感光体２を、前記の画像形成装置に装着し、連続１０，０００枚の通紙耐久試験を行い、実施例１と同様に画像評価を行った。結果を表２に示す。
【００７０】
〈実施例５〉
実施例１において、電荷輸送層の製造の際に用いたポリアリレート樹脂の代わりに、下記式で表されるポリカーボネート樹脂を用いた以外は、実施例１と同様にして感光体５を作製した。
【００７１】
【化３】
2005164626.tif 000004
【００７２】
感光体５の電荷輸送層に対するユニバーサル硬度ＨＵ（１）、ＨＵ（５）、ＨＵ（１０）はそれぞれ２３０、３１５、５２５であり、押し込み深さ５μｍから１０μｍまでＨＵの値は単調増加した。また、前述のＡの最小値は２１．３（ｄ＝５）、最大値は３２．８（ｄ＝１０）であった。
【００７３】
この感光体２を、前記の画像形成装置に装着し、連続１０，０００枚の通紙耐久試験を行い、実施例１と同様に画像評価を行った。結果を表２に示す。
【００７４】
〈比較例１〉
実施例１において、電荷輸送層の膜厚を２５μｍに変更した以外は、実施例１と同様にして感光体６を作製した。感光体２の電荷輸送層に対するユニバーサル硬度ＨＵ（１）、ＨＵ（５）、ＨＵ（１０）はそれぞれ２５０、２４５、２６５であり、押し込み深さ５μｍから１０μｍまでＨＵの値は単調増加しなかったが、その範囲でのＨＵの最小値は２４５であった。また、前述のＡの最小値は−１．３（ｄ＝５とｄ＝６近辺）、最大値は１．７（ｄ＝１０）であった。
【００７５】
この感光体２を、前記の画像形成装置に装着し、連続１０，０００枚の通紙耐久試験を行い、実施例１と同様に画像評価を行った。結果を表２に示す。
【００７６】
〈比較例２〉
実施例１において、電荷輸送層の膜厚を１８μｍに変更し、電荷輸送層の製造時の乾燥温度を１２０℃に変更した以外は、実施例１と同様にして感光体７を作製した。感光体７の電荷輸送層に対するユニバーサル硬度ＨＵ（１）、ＨＵ（５）、ＨＵ（１０）はそれぞれ２６５、３３０、５１０であり、押し込み深さ５μｍから１０μｍまでＨＵの値は単調増加した。また、前述の式Ａの最小値は１６．３（ｄ＝５）、最大値は２７．２（ｄ＝１０）であった。
【００７７】
この感光体２を、前記の画像形成装置に装着し、連続１０，０００枚の通紙耐久試験を行い、実施例１と同様に画像評価を行った。結果を表２に示す。
【００７８】
〈比較例３〉
実施例１において、電荷輸送層の膜厚を１０μｍに変更した以外は、実施例１と同様にして感光体８を作製した。感光体８の電荷輸送層に対するユニバーサル硬度ＨＵ（１）、ＨＵ（５）、ＨＵ（１０）はそれぞれ２７０、３９０、９９０であり、押し込み深さ５μｍから１０μｍまでＨＵの値は単調増加した。また、前述の式Ａの最小値は３０．０（ｄ
＝５）、最大値は８０．０（ｄ＝１０）であった。
【００７９】
この感光体２を、前記の画像形成装置に装着し、連続１０，０００枚の通紙耐久試験を行い、実施例１と同様に画像評価を行った。結果を表２に示す。
【００８０】
〈比較例４〉
１０％の酸化アンチモンを含有する酸化スズで被覆した酸化チタン粉体５０部、レゾール型フェノール樹脂２５部、メチルセロソルブ２０部、メタノール５部及びシリコーンオイル（ポリジメチルシロキサン・ポリオキシアルキレン共重合体、平均分子量３，０００）０．００２部を１ｍｍφガラスビーズを用いたサンドミルで２時間分散して導電層用塗料を調製した。導電性支持体としてのアルミニウムシリンダー（φ３０ｍｍ）上に、導電層用塗料を浸漬塗布し、１４０℃で３０分間乾燥させ、膜厚２０μｍの導電層を形成した。
【００８１】
上記導電層上に、実施例１と同様にして下引き層、電荷発生層、電荷輸送層を順次形成して感光体９を作製した。感光体９の電荷輸送層に対するユニバーサル硬度ＨＵ（１）、ＨＵ（５）、ＨＵ（１０）はそれぞれ２４０、２３２、３４０であり、押し込み深さ５μｍから１０μｍまでＨＵの値は単調増加した。また、前述のＡの最小値は−２．０（ｄ＝５）、最大値は１１．１（ｄ＝１０）であった。
【００８２】
この感光体２を、前記の画像形成装置に装着し、連続１０，０００枚の通紙耐久試験を行い、実施例１と同様に画像評価を行った。結果を表２に示す。
【００８３】
【表１】
2005164626.tif 000005
【００８４】
【表２】
2005164626.tif 000006
【図面の簡単な説明】
【００８５】
【図１】フィッシャー硬度計を用いて測定したときの押し込み深さとかけた荷重との関係を示す測定チャートの例
【図２】本発明の電子写真感光体を好適に用いることができる電子写真装置の構成の一例を示す模式的断面図
【符号の説明】
【００８６】
１  電子写真感光体
１ａ  軸
４  現像手段
６  クリーニング手段
７  帯電手段
８  像定着手段
９  転写手段
１０  接触帯電部材（帯電手段）
２０  プロセスカートリッジ
２３  接触帯電転写部材（転写手段）
Ｌ  露光光
【図１】
2005164626.tif 000007
【図２】
2005164626.tif 000008